(57)【特許請求の範囲】
【請求項１】
製紙プロセスの間に、損紙を含むパルプ中において、アニオン性廃棄物とピッチ堆積物とを制御する方法であって、
前記パルプに、カチオンモノマーと架橋性モノマーとを含有するポリ四級アンモニウムを添加することを含み、
前記パルプは、３〜５重量％の濃度を有しており、
前記カチオンモノマーはジアリルジメチルアンモニウムクロリドであり、そして、前記架橋性モノマーは、Ｎ，Ｎ−ジアリルアミン、Ｎ，Ｎ−ジアリルアミンヒドロクロリド、Ｎ，Ｎ，Ｎ−トリアリルアミン、Ｎ，Ｎ，Ｎ−トリアリルアミンヒドロクロリドメチレンビスアクリルアミド、Ｎ，Ｎ，Ｎ’，Ｎ’−テトラアリルピペラジニウムジクロリドおよびこれらの混合物からなる群から選択され、
前記ポリ四級アンモニウムを、乾燥パルプ１トン当たり０．０４５３〜２．７１８ｋｇの量で前記パルプに添加し、
前記架橋性モノマーに対する前記カチオンモノマーのモル比が、９９．９超／０．１未満であること
を特徴とする方法。
【請求項２】
前記ポリ四級アンモニウムが分枝している、請求項１記載の方法。
【請求項３】
前記ポリ四級アンモニウムが架橋している、請求項１記載の方法。
【請求項４】
前記架橋性モノマーがＮ，Ｎ，Ｎ−トリアリルアミンである、請求項１記載の方法。
【請求項５】
前記架橋性モノマーがＮ，Ｎ，Ｎ−トリアリルアミンヒドロクロリドメチレンビスアクリルアミドである、請求項１記載の方法。
【発明の詳細な説明】
【０００１】
発明の分野
本発明は、一般的にはパルプおよび製紙システムにおける処理に関するものであり、より詳しくは、アニオン性廃棄物とピッチ堆積物とを制御し、塗工損紙を処理するための分枝または架橋ポリ四級アンモニウム塩に関するものである。
【０００２】
発明の背景
（ポリＤＡＤＭＡＣの合成）
ジアリルジアルキルアンモニウムハライド、特にジアリルジメチルアンモニウムクロリド（ＤＡＤＭＡＣ）の環化重合によって低から中分子量のカチオン性高分子凝集剤を合成することは、本技術分野において良く知られており、これらの重合体は多くの実用的用途において凝集剤として集中的に使用されてきた。通常、直鎖状重合体構造を調製するが、種々の多官能ビニルモノマーと合成手順とを採用することによって、この重合体の分枝化あるいは架橋を行うことができる。分枝した重合体は、その主重合鎖から突出する小さな重合性セグメントによって別個の分子的同一性を維持している。架橋重合体は、別個の重合体鎖の間に結合を有しており、ネットワーク型の構造を生成している。
【０００３】
次の特許には、ポリＤＡＤＭＡＣの種々の合成と用途とが開示されている。
【０００４】
日本国特許９０−０４１５２８号には、イオン交換樹脂として有用な、水に不溶性の架橋ポリＤＡＤＭＡＣを合成する方法が開示されている。この架橋されたポリＤＡＤＭＡＣは、７４／２６のＤＡＤＭＡＣ／ＴＡＰＤと６７／３６のＤＡＤＭＡＣ／Ｎ，Ｎ−ジメチル−Ｎ，Ｎ，Ｎ’，Ｎ’−テトラアリル−２−ブテン−１，４−ジアンモニウムジクロリドの共重合体である。
【０００５】
フランス国特許１，４９４，４３８号には、水溶性の高度に架橋したジアリルアンモニウムクロリド組成物、典型的には水溶性の高度に架橋したポリＤＡＤＭＡＣを合成する方法および組成物が開示されている。この特許において使用されている架橋剤は、トリアリルアミンヒドロクロリド、メチレンビスアクリルアミドおよびテトラアリルアンモニウムクロリドである。この組成物は、溶液系で合成されており、電子伝導性の製紙用途に有用である。
【０００６】
米国特許４，１００，０７９号の開示によれば、ＤＡＤＭＡＣと、後架橋重合し得るモノマーとの共重合体は、その酸、熱および塩に対する安定性から、油井の掘削および破壊操業における酸シックナーとして有用である。
【０００７】
米国特許４，２２５，４４５号の開示によれば、ＤＡＤＭＡＣの分枝エマルジョンまたは懸濁液重合体は油井の掘削および破壊液用の酸シックナーとして有用である。
【０００８】
米国特許３，９６８，０３７号の開示によれば、活性下水の脱水用に高度に効果的な凝集剤として、高度に架橋したカチオン性高分子凝集剤を、ＤＡＤＭＡＣを含む、水溶性のカチオン性モノマーを、ポリオレフィン不飽和コモノマーの存在下にインバースエマルジョン重合させることによって生産できる。このインバースエマルジョン形で合成された、高度に分枝したカチオン性高分子凝集剤は、溶液、懸濁液またはバルク重合系で合成されたものよりも水溶性が良好である。
【０００９】
欧州特許０３７４４５８号は、高度に分枝したポリＤＡＤＭＡＣを含む、高度に分枝した水溶性の高分子量の重合体を製造するための組成物および方法を開示している。この組成物は凝集剤として有用である。本方法では、一種以上の水溶性モノマー（ＤＡＤＭＡＣを含む）と分枝剤（メチレンビスアクリルアミド）とを連鎖転移剤（イソプロパノール）の存在下に重合させることを含むものである。この組成物は、汚水スラッジのような、懸濁固体の分散液を凝集させる際に有用である。
【００１０】
欧州特許０２６４７１０Ｂ１は、高度に分枝した水溶性のポリＤＡＤＭＡＣを合成するための組成物および方法を開示している。本方法では、反応器へと、分枝剤とＤＡＤＭＡＣモノマーとの混合物を連鎖転移剤（トリエタノールアミン）の存在下に添加することを含むものである。
【００１１】
独国特許ＤＤ２９２６４１Ａ５の開示によれば、水溶性の高度に分枝したポリＤＡＤＭＡＣは、石炭を含有するスラッジの水性懸濁液から固体を除去し、工業排水または汚水からのスラッジを脱水するための凝集剤として有用である。本方法は、練炭の製造に際して、使用可能な水を得、石炭を回収するために使用できる。この水は直接に使用でき、分離された固体は燃料として使用できる。
【００１２】
独国特許ＤＤ２９２２１８Ａ５の開示によれば、水溶性の高度に分枝したポリＤＡＤＭＡＣは、工業排水および汚水からのスラッジを脱水するのに際して有用である。本方法は、水処理に際して、都市水道および工業用水の清澄化に際して、および技術的分離方法において、懸濁された無機固体を除去するのに使用できる。
【００１３】
独国特許ＤＤ２９２２１９Ａ５は、高度に分枝したポリＤＡＤＭＡＣの調製を開示しており、次いでこれを加熱し、攪拌することで水を除去し、７０％の活性物質量を有する粉末を得ている。
【００１４】
独国特許ＤＥ３７３３５８７Ａ１号の開示によれば、水溶性の高度に分枝したポリＤＡＤＭＡＣは、製紙工業における保持および排水に際して有用である。
【００１５】
独国特許ＤＤ２９３５００Ａ５の開示によれば、高度に分枝したポリＤＡＤＭＡＣは、排水および１０−４−１０ｇの固形分／リットルを含有する水から、懸濁した固体を除去するのに際して有用である。
【００１６】
独国特許ＤＤ２９２６４２Ａ５の開示によれば、水に不溶性のアクリログアナミン共重合体と、水溶性の高度に分枝したポリＤＡＤＭＡＣとを添加することによって、水性の懸濁液またはスラリーから固体を分離している。この方法は、飲料水の処理、使用可能な水の生産、都市水道および工業排水の浄化において有用である。
【００１７】
ソビエト連邦国特許ＳＵ１５９５８５１Ａ１では、エマルジョンまたはアルコール中にメチレンビスアクリルアミドによって架橋したポリＤＡＤＭＡＣを調製する方法を開示している。こうして得られた重合体は吸着剤として有用である。
【００１８】
独国特許ＤＤ２６１８００Ａ１の開示によれば、水溶性の高度に架橋したポリＤＡＤＭＡＣは、板紙のような可逆的結合充填剤として有用である。
【００１９】
米国特許５３９３３８１号の開示によれば、分枝ポリアクリルアミドとベントナイトとを同時に使用すると、シート内でのベントナイトの保持について相乗的な効果により、品質、不透明度および滑らかさが向上され、気孔率が低下し、吸収度が向上し、機械上での走行性が改善され、生産経済が良好になり、戻り水中の残留ベントナイトの濃度が低下し、これによって廃棄の問題が抑制された紙が生産される。この分枝ポリアクリルアミドは、好ましくは、アクリルアミドと、四級化あるいは塩化されたジメチルアミノエチルアクリレート、アクリルアミドプロピルトリメチルアンモニウムクロリド、ＤＡＤＭＡＣおよびジメチルアミノエチルメタクリレートから選ばれたカチオン性のエチレン性不飽和モノマーとのカチオン性共重合体である。
【００２０】
米国特許５，３８７，３１８号の開示によれば、必要に応じて分枝剤を含有する、カチオン重合体とグラフト化されたポリアクリルアミドが、レーザープリンタの脱インキループの清澄化に有用である。
（アニオン性廃棄物およびピッチ堆積物の制御）
本明細書で使用する「アニオン性廃棄物」という用語は、高分子型および界面活性剤型のいずれの可溶性のアニオン性材料をも含んでおり、機械的および化学的パルプ製造プロセスにおいて木材から放出される可溶性の木材抽出物だけでなく、製紙プロセスの間に導入される化学的添加剤も含む。アニオン性廃棄物は、製紙機械の稼働に悪影響があり、歩留り助剤と他のカチオン性添加剤との性能に負の影響を及ぼす。例えば、本技術分野において良く知られているように、アニオン性廃棄物を含むプロセスへとカチオン性高分子凝集剤を添加することによって、不活性の錯体が生成する。こうした場合には、歩留りを向上させるためには過剰の歩留り助剤が必要となるであろう。従って、製紙プロセスの間、特に機械的な製紙プロセスの間に、アニオン性廃棄物を制御することが重要である。
【００２１】
「ピッチ」という用語は、一般に乳濁した疎水性の有機物質を指している。本明細書で使用するように、製紙分野で参照された場合には、「ピッチ」はパルプ製造プロセスの間に木材から放出される粘着性の、樹脂様の材料として単純に定義できる。製紙工場のプロセスの水においては、ピッチは疎水性粒子の不安定なコロイド状の分散液として存在している。従って、典型的な製紙システムの条件、例えば流体力学的および機械的な剪断応力、突然のｐＨおよび温度の変化、水の硬度イオンおよび無機イオンのスケールの堆積物への暴露によって、コロイド状のピッチ粒子が凝集し、製紙機の表面上へと堆積する。また、ピッチは、接着剤のような再利用された繊維成分から生ずる粘着性材料を含むに至っており、しばしば粘着物あるいは接着物と呼ばれている。
【００２２】
ピッチ堆積物は、しばしば最終製品に品質欠陥をもたらし、機器の寿命を短くし、装置の作動を損ない、製紙機の休止時間をもたらし、最終的には製紙工場の利益を低下させる。多くの製紙工場において既に保守や環境上の理由によって行われているように、製紙工場の水処理装置が閉鎖されたときには、これらの問題点が増幅され、これによってシステム中におけるピッチの多くの可能な出口がなくなる。閉鎖された、再循環中の製紙水処理システムは、ピッチのような疎水性材料に対しては限られた保持能力しか有していない。これらのピッチ粒子を連続的にシステムから制御状態で取り除かない限り、自発的なシステムの浄化が必要であり、ピッチの堆積と操業可能性についての問題とをもたらす。したがって、製紙システムにおけるピッチ堆積の制御は、多くの製紙業者にとって優先的課題である。
【００２３】
多数のアニオン性廃棄物およびピッチ堆積物の制御法が、製紙工業において採用されている。例えば、ピッチ分散剤および脱泡剤あるいは洗浄助剤を適用することによって、パルプ洗浄段階（例えば、クラフト褐色原料洗浄および漂白設備抽出段階）の状態を最適化することは、多くの製紙工場において制御のための選択肢となっている。また、利用可能な出口を通してピッチを除去することは、閉鎖系の製紙システムにおいては特に重要である。更に、タルクのようなピッチ吸着剤を使用することもしばしば行われている。しかし、タルク／ピッチ粒子をこの紙シート中に有効に保持できない限りは、タルクはピッチ堆積という問題を解決するというよりも、むしろかえって増幅する結果に終わることがある。
【００２４】
ミョウバンは、酸性の製紙システムにおいて広く使用されているアニオン性廃棄物およびピッチ制御剤である。これは、樹脂サイズの沈降に類似した方法で繊維へとピッチ粒子を付着させるように作用する。カチオン性凝集剤は、陰イオン荷電したコロイド状のピッチ粒子の繊維および微細物に対する付着を、電荷中和機構によって促進する。アニオン性廃棄物およびピッチ制御のためにミョウバンとカチオン性凝集剤とを使用する利点は、アニオン性廃棄物とピッチとが、最終紙製品中の繊維間に分散された顕微鏡的な粒子の形で本システムから除去されることである。ミョウバンとは異なり、重合体の陽イオン電荷はシステムのｐＨに依存する必要はなく、したがってカチオン性重合体は、酸性、中性、アルカリ性の製紙機中で有効に使用できる。更に、カチオン性重合体は通常のアルカリ性製紙条件下で可溶性を維持するが、ミョウバンは不溶性の水酸化アルミニウムを生成することがあり、これは望ましくない堆積物をもたらすことがある。
【００２５】
望ましいカチオン性重合体は、アニオン性廃棄物とピッチ堆積物との双方を有効に、かつ効率的に制御できる重合体である。多くの先行技術における重合体は、ピッチ堆積物の制御に対しては有効かつ効率的であるが、アニオン性廃棄物の制御にはそうではなく、逆もまた真である。
【００２６】
アニオン性廃棄物およびピッチ制御剤として製紙工場において商業的に使用されているカチオン性重合体は、ＤＡＤＭＡＣのホモポリマーである。アニオン性廃棄物およびピッチ堆積物の制御用に使用されてきた他の群の重合体は、エピクロルヒドリンおよびジメチルアミンから生成した重合体である。前者は、カナダ国特許１１９４２５４号に開示されており、後者はカナダ国特許１１５０９１４号に開示されている。
【００２７】
米国特許５３９３３８０号には、ＤＡＤＭＡＣと３−アクリルアミド−３−メチルブタン酸との共重合体をピッチ制御に使用することが開示されている。アニオン性廃棄物の制御に対するこれらのタイプの共重合体の有効性と効率とは、記載されていない。
【００２８】
米国特許５２４６５４７号には、疎水性修飾された高分子凝集剤をピッチ堆積物の制御に使用することが開示されている。この疎水性修飾された高分子凝集剤は、ＤＡＤＭＡＣと、ジメチルアミノエチル（メタ）アクリレート  ベンジルクロリド四級塩のような疎水性修飾されたモノマーとの共重合体によって生成している。この特許によれば、疎水性修飾された重合体のピッチ堆積阻害活性は、実質的に直鎖状のポリＤＡＤＭＡＣの活性に等しい。しかし、この疎水性修飾された重合体のアニオン性廃棄物制御に対する有効性と効率とは、記載されていない。
【００２９】
米国特許５５２７４３１号は、ＤＡＤＭＡＣと疎水性のビニルアルコキシシランとを含有する、疎水性のシリコーン含有高分子凝集剤共重合体を開示している。このシリコーン含有ポリＤＡＤＭＡＣは、ピッチ堆積物の制御に対しては固有の特性を有するとされているけれども、この重合体のアニオン性廃棄物の制御に対する活性は議論されていない。
【００３０】
アニオン性廃棄物およびピッチ堆積物の制御に対して分枝あるいは架橋ポリ四級アンモニウム塩を使用することは、従来技術において未知である。ピッチ制御の改善は、伝統的には疎水性修飾されたカチオン性重合体において強調されてきた。本発明者等は、本重合体活性における重合体の分枝あるいは架橋のアニオン性廃棄物およびピッチ堆積物の制御に対する作用を発見し、分枝あるいは架橋ポリ四級アンモニウム塩、特に分枝あるいは架橋したポリＤＡＤＭＡＣが、他のＤＡＤＭＡＣをベースとする重合体よりも高い活性を有することを発見した。
【００３１】
（損紙の処理）
「損紙」は、最低限の商業的な仕様に適合しないために、販売しないかあるいは販売できない紙を示すために製紙業者が使う用語である。しかし、損紙は、繊維の価値ある源であり、製紙工場の内部において再利用されており、あるいは他の製紙工場へと販売されている。残念なことに、損紙は、製造の際にベース紙シートへと塗布された塗工剤をしばしば含んでいる。損紙はこれらの塗工剤を含んでいるときには、「塗工損紙」と呼ばれている。塗工損紙は、繊維価を回収する際に特殊な問題を引き起こす。なぜなら、塗工剤はこのベース紙のシートを製造するために使用された繊維の原紙料に通常存在しないであろう材料を供給するからである。
【００３２】
塗工損紙に含有されている塗工材料は、紙製品中の全固形分量の約１０〜約４０重量％に当たることがある。この塗工剤の主要成分である色素は、通常は塗工剤の質量の約８０〜９５％を構成しており、バインダーは塗工剤の質量の約５〜２０％を構成している。
【００３３】
通常は色素は製紙の際に通常使用される色素と充填剤とからなっており、これには種々の型のクレー、炭酸カルシウム、二酸化チタンおよび他の同様のあるいは特殊な色素および充填剤が含まれている。
【００３４】
使用されるバインダーは、しばしばスチレン−ブタジエン樹脂、ポリ酢酸ビニル樹脂、ポリビニルアルコール樹脂およびポリアクリル酸またはポリアクリレート樹脂に由来するバインダーのように、通常のラテックス重合体から得られる。また、これらのバインダーには、デンプンあるいはデキストリンのような特定の天然物質が含まれる。特定のバインダーは、製紙業者が望む最終結果に応じてカスタマイズできる。
【００３５】
バインダーが色素および充填剤と組み合わされると、このすべては塗工損紙の塗工剤の一部として含有されているが、この塗工損紙を再利用して繊維価を回収する場合には、ある問題を生ずる。最も困難な問題は、バインダー材料が、ときには色素および充填剤と組み合わされた状態で、粘着性の堆積物を生成させることである。こうした粘着性堆積物は、「ホワイトピッチ」と呼ばれているが、稼働中の製紙機で再利用されるときに困難をもたらす。他の問題として、天然木材繊維に由来する標準ピッチに関連する問題がある。更に、塗工損紙を包含することによって、ホワイトピッチのホールおよび／または堆積物のために仕様に適合しない紙や、シートの破断による機械の休止時間や機械の頻繁な洗浄、ベースシートの製造時に使用するフェルトの詰まり等がもたらされることがある。
【００３６】
架橋または直鎖エピクロルヒドリン／ジメチルアミン（ＥＰＩ−ＤＭＡ）反応体に由来する重合体は、塗工損紙を処理するのに成功裏に使用されてきた。これらの重合体は高度に陽イオン荷電されているが、これらの分子量は非常に低い（固有粘度は約０．３ｄｌ／ｇ）。ＤＡＤＭＡＣおよびアクリルアミドを含有する一層高分子量の共重合体は、有効性と効率との観点から、ＥＰＩ−ＤＭＡに由来する重合体に対して塗工損紙の処理を改善するために使用されてきた。またカチオン性モノマーおよびアクリルアミドに由来する分散重合体は、塗工損紙の処理に際して、ＥＰＩ−ＤＭＡに由来する重合体よりも一層有効であり、ＤＡＤＭＡＣおよびアクリルアミドに由来する共重合体と同等に有効であることが開示されている（米国特許５４６６３３８号）。更に、直鎖状のポリＤＡＤＭＡＣを使用して塗工損紙を処理することが示唆されている（米国特許５１３１９８２号）。
【００３７】
塗工損紙の処理における所与の処理用重合体の有効性は、非処理の場合に対して阻止された「ホワイトピッチ」堆積物の百分率比によって示される。塗工損紙の処理における所与の処理用重合体の効率は、「ホワイトピッチ」を特定水準まで阻止あるいは減少させるのに必要な重合体の投入量によって示される。処理用重合体が一層有効であるほど、より少量のホワイトピッチしか堆積しない。処理用重合体が一層効率的であるほど、「ホワイトピッチ」堆積物を制御するために適用するのに必要な処理用重合体の量が少ない。言い換えると、処理用重合体が一層効率的であるほど、塗工損紙の処理計画のコストが一層効率的である。
【００３８】
本発明者等が発見したところによれば、水溶性の分枝あるいは架橋したポリＤＡＤＭＡＣを使用して、システムから、「ホワイトピッチ」を、繊維間に分散された顕微鏡的粒子の形で除去することによって、「ホワイトピッチ」を制御することに成功した。この分枝あるいは架橋したポリＤＡＤＭＡＣは、ＥＰＩ−ＤＭＡをベースとする重合体、直鎖状のポリＤＡＤＭＡＣおよびアクリルアミドをベースとする重合体に対しては、ＥＰＩ−ＤＭＡをベースとする共重合体および直鎖状のポリＤＡＤＭＡＣよりも有効かつ効率的であり、アクリルアミドをベースとする重合体に対しては少なくとも同等に効率的であるというさらなる利点を有する。
【００３９】
発明の要約
本発明は、パルプおよび製紙システムにポリ四級アンモニウム塩を添加する工程を含む、アニオン性廃棄物およびピッチ堆積物を制御し、塗工損紙を処理する方法に関するものである。このポリ四級アンモニウム塩は、分枝しているかあるいは架橋されていてもよく、また次の化学式を有する少なくとも一種のカチオンモノマーと、少なくとも一種のラジカル開始される分枝または架橋モノマーとを含有している。
【００４０】
【化７】
0004291507.tif 000002
【００４１】
（ここで、Ｒ１およびＲ２は、それぞれ水素または炭素原子数１〜２４のアルキル基であり、Ｒ３、Ｒ４、Ｒ５およびＲ６は、それぞれ水素、メチル基またはエチル基であり、Ｘ−はアニオン性の対イオンである）。好適なカチオンモノマーはジアリルジメチルアンモニウムクロリドであり、分枝または架橋性モノマーは好ましくはＮ，Ｎ，Ｎ−トリアリルアミンまたはＮ，Ｎ，Ｎ−トリアリルアミンヒドロクロリドである。
【００４２】
発明の詳細な説明
通常考えられているところでは、カチオン性重合体は、純粋に電荷の中和によって作用することで、コロイド状のピッチ微粒子を、ヘッドボックスや他の製紙機の部品の疎水性のプラスチック面の代わりに、アニオン性の木材繊維へと付着させる。本発明者が発見したところによれば、製紙プロセスの水懸濁液中のアニオン性廃棄物およびコロイド状のピッチの表面電荷の中和は、分枝または架橋ポリ四級アンモニウム塩を使用することによって促進することができる。（１）下式
【００４３】
【化８】
0004291507.tif 000003
【００４４】
（ここで、Ｒ１およびＲ２は、それぞれ水素または炭素原子数１〜２４のアルキル基であり、Ｒ３、Ｒ４、Ｒ５およびＲ６は、それぞれ水素、メチル基またはエチル基であり、Ｘ−はアニオン性の対イオンである）を有する少なくとも一種のカチオンモノマーと、（２）少なくとも一種のラジカル開始される分枝または架橋性モノマーとを含有する混合物を重合させることによって、前記分枝または架橋ポリ四級アンモニウム塩が生成する。
【００４５】
本発明において使用できるカチオンモノマーとしては、ジアリルジメチルアンモニウムハライド、ジアリルジエチルアンモニウムハライド、ジアリルメチルアンモニウムヒドロハライドおよびジアリルアンモニウムジヒドロハライドが挙げられる。ジアリルジメチルアンモニウムクロリド（ＤＡＤＭＡＣ）が好適であり、あらゆる商業的な方法、例えば米国特許４１５１２０２号に記載されている方法によって製造でき、この米国特許の開示を本明細書に参照して包含する。
【００４６】
好適な分枝または架橋モノマー（これ以降はまとめて「架橋モノマー」と呼ぶ）としては、一を超えるビニル基を有する化合物、例えばメチレンビスアクリルアミド（ＭＢＡ）、メチレンビスメタクリルアミド、ジビニルベンゼン、グリコネート−１，２−ビスアクリレート、グリコレート−１，２−メタクリレート；メチロールアクリルアミドおよびメチロールメタクリルアミドのようなビニル−メチロール化合物；二個以上の置換アリル基を有する化合物、例えばＮ，Ｎ−ジアリルアミン、Ｎ，Ｎ−ジアリルアミンヒドロクロライド、Ｎ，Ｎ，Ｎ−トリアリルアミン（ＴＡＡ）、Ｎ，Ｎ，Ｎ−トリアリルアミンヒドロハライド、Ｎ−メチル−Ｎ、Ｎ，Ｎ−トリアリルアンモニウムハライド、Ｎ，Ｎ，Ｎ，Ｎ−テトラアリルアンモニウムハライド、ジアリルフマレート、ジアリルマレエート（ｍｅｌｅａｔｅ）；式
【００４７】
【化９】
0004291507.tif 000004
【００４８】
（ここで、Ｒ１１およびＲ１２は、それぞれ水素、アリル基、ベンジル基、または炭素原子数１〜２４のアルキル基から選択されており；Ｒ１３、Ｒ１４およびＲ１５はそれそれ水素、炭素原子数１〜２４のアルキル基から選択されており；Ｘ−はアニオン性対イオンである）を有するＮ，Ｎ，Ｎ’，Ｎ’−テトラアリルピペラジニウム  ジクロリド（ＴＡＰＤ）のようなピペラジン誘導体；および式
【００４９】
【化１０】
0004291507.tif 000005
【００５０】
（ここで、Ｒ１６およびＲ１７はそれぞれ水素、炭素原子数１〜４のアルキル基、アリル基、またはベンジル基から選択されており；ｎは１〜１０の整数であり；Ｘ−はアニオン性の対イオンである）を有する二個以上のアリル基を有する化合物が挙げられる。架橋性モノマーは、好ましくは、Ｎ，Ｎ−ジアリルアミン、Ｎ，Ｎ−ジアリルアミンヒドロクロリド、Ｎ，Ｎ，Ｎ−トリアリルアミン、Ｎ，Ｎ，Ｎ−トリアリルアミンヒドロクロリド、メチレンビスアクリルアミド、Ｎ，Ｎ，Ｎ’，Ｎ’−テトラアリルピペラジニウムジクロリドまたはこれらの混合物である。Ｎ，Ｎ，Ｎ−トリアリルアミンおよびＮ，Ｎ，Ｎ−トリアリルアミンヒドロクロリドが、最も好ましい架橋性モノマーである。
【００５１】
少なくとも一種の架橋性モノマーを、重合前か、重合の間か、あるいは後処理工程において、少なくとも一種のカチオンモノマー、好ましくはＤＡＤＭＡＣと混合できる。
【００５２】
一種以上の連鎖転移剤を必要に応じて混合物へと添加できる。好適な連鎖転移剤としては、比較的に安定なラジカルを生成し得るか、あるいは取り出し可能な水素原子を有する分子、例えばチオグリコール酸、メルカプタン、トリエタノールアミン、イソプロパノール、ソルビトール、グリコール酸および蟻酸ナトリウムが挙げられる。この連鎖転移剤は、ＤＡＤＭＡＣとの重合の前に混合できるか、あるいは重合の間に少なくとも一種の他のカチオンモノマーと混合できる。
【００５３】
あらゆるラジカル開始剤を、本発明の実施に際して使用できる。好適なラジカル開始剤としては、過硫酸アンモニウム（ＡＰＳ）、過硫酸アンモニウム／メタ亜硫酸ナトリウム、２，２’−アゾビス（２−アミノプロパン）ジクロリド（Ｖａｚｏ−５０）、２，２’−アゾビス（２，４−ジメチルペンタンニトリル）（Ｖａｚｏ−５２）、２、２’−アゾビス（プロパンニトリル）（Ｖａｚｏ−６４）、過酸化水素、ｔ−ブチルヒドロペルオキシドまたはこれらの混合物が挙げられる。好適な開始剤は過硫酸アンモニウム、Ｖａｚｏ−５０、Ｖａｚｏ−５２、Ｖａｚｏ−６４またはこれらの混合物である。
【００５４】
このラジカル開始剤は、重合前にカチオンモノマーと混合することができ、あるいは重合プロセスの間に徐々にあるいは連続的に供給することができる。
【００５５】
本発明に従って、分枝または架橋ポリ四級アンモニウム塩を、あらゆる既知の方法によって、溶液重合、油中水重合、分散重合等によって調製できる。
【００５６】
本発明の好適な実施形態においては、分枝または架橋ポリ四級アンモニウム塩を溶液重合によって調製する。溶液重合から、１重量％の重合体活性物について１ｍｏｌの硝酸ナトリウム溶液中で生成した分枝または架橋ポリ四級アンモニウム塩の還元比粘度（ＲＳＶ）は、約０．１〜７ｄｌ／ｇであり、好ましくは約０．５〜５ｄｌ／ｇであり、最も好ましくは０．７〜３ｄｌ／ｇである。溶液重合から製造した分枝または架橋ポリ四級アンモニウム塩の固有粘度（ＩＶ）は、約０．１〜４．０ｄｌ／ｇであり、好ましくは０．４〜３．０ｄｌ／ｇであり、最も好ましくは約０．７〜２．５ｄｌ／ｇである。
【００５７】
この調製方法は、水性媒体中において、前記水性反応媒体中に少なくとも部分的には可溶性の無機塩を約０〜３０重量％と、ジアリルジアルキルアンモニウムハライド化合物、好ましくはＤＡＤＭＡＣを約２５〜７０重量％と、少なくとも一種の架橋性モノマーとを混合することによって、重合混合物を生成させることが必要とされる。このジアリルジアルキルアンモニウムハライドの架橋モノマーに対するモル比は、約９５／５〜９９．９９９９／０．０００１の範囲内であり、好ましくは約９７／３〜９９．９９９／０．００１の範囲内であり、最も好ましくは約９９／１〜９９．９９／０．０１の範囲内である。この比率は、使用する架橋モノマーの型に依存している。なぜなら、この有効量は、一つの架橋モノマーと他のモノマーとの間で変化するからである。上記した一種以上の連鎖転移剤を、必要に応じて、重合反応物中へと、ジアリルジアルキルアンモニウムハライドの連鎖転移剤に対するモル比が約９５／５〜９９．９９／０．０１、好ましくは約９８／２〜９９．９／０．１の範囲内に入るような量で添加することができる。また、一種以上の界面活性剤を必要に応じて前記混合物中へと、約０．０１〜１０重量％の範囲内で、好ましくは約０．１〜５重量％の範囲内で添加することができる。
【００５８】
次いで、この重合混合物を不活性ガスによってパージし、約２０〜９０℃の温度で攪拌しながら加熱する。次いで、一種以上の上記した水溶性のラジカル開始剤を、約０．２〜５．０重量％の範囲で、重合混合物中へと徐々に添加する。この混合物の温度は、モノマーが重合し、分枝あるいは架橋したポリジアリルジアルキルアンモニウムハライドを生成するのに十分な時間の間、約２０〜約９０℃の範囲内に維持する。
【００５９】
反応混合物が重合プロセスの間に非常に粘性になり始めた場合には、水を周期的に添加することができる。重合後、重合体を回収し、即ち反応器から除去し、必要に応じて取り扱うことができる。例えば、重合体を水で希釈し、その状態で使用できる。あるいは、重合体を濃縮し、あるいは乾燥および粉砕し、その状態で使用できる。
【００６０】
本発明の他の好適な実施形態においては、分枝または架橋ポリ四級アンモニウム塩を油中水重合によって調製する。油中水エマルジョン重合から、０．３０％の重合体活性物について１ｍｏｌの硝酸ナトリウム中で生成した分枝または架橋ポリ四級アンモニウム塩の還元比粘度は、約０．２〜９ｄｌ／ｇであり、好ましくは約０．４〜７ｄｌ／ｇであり、最も好ましくは１．０〜４ｄｌ／ｇである。油中水エマルジョン重合から製造した分枝または架橋ポリ四級アンモニウム塩の固有粘度は、約０．１〜６．０ｄｌ／ｇであり、好ましくは０．４〜４．０ｄｌ／ｇであり、最も好ましくは約０．８〜３．０ｄｌ／ｇである。この調製方法は、水性媒体中において、前記水性媒体中に少なくとも部分的には可溶性の無機塩を約０〜５重量％と、ジアリルジアルキルアンモニウムハライド化合物、好ましくはＤＡＤＭＡＣを最終的なエマルジョンの重量に基づいて約１５〜７０重量％と、少なくとも一種の架橋性モノマーとを混合することによって、モノマー相を生成させることが必要である。このジアリルジアルキルアンモニウムハライドの架橋モノマーに対するモル比は、約９５／５〜９９．９９９９／０．０００１の範囲内であり、好ましくは約９７／３〜９９．９９９／０．００１の範囲内であり、最も好ましくは約９９／１〜９９．９９／０．０１の範囲内である。この比率は、使用する架橋性モノマーの型に依存している。なぜなら、この有効量は、一つの架橋性モノマーと他のモノマーとの間で変化するからである。上記した一種以上の連鎖転移剤を、必要に応じて、モノマー相中へと、ジアリルジアルキルアンモニウムハライドの連鎖転移剤に対するモル比が約９５／５〜９９．９９／０．０１、好ましくは約９８／２〜９９．９／０．１の範囲内に入るような量で添加することができる。また、一種以上の界面活性剤を必要に応じて前記モノマー相中へと、約０．０１〜１０重量％の範囲内で、好ましくは約０．１〜５重量％の範囲内で添加することができる。
【００６１】
このモノマー相のｐＨは、酸によって、ｐＨ２〜１０の間に調節し、更に好ましくはｐＨ３〜９の間に調節し、最も好ましくは３．５〜５の間に調節する。１，６−ヘキシレンジカルボン酸のようなｐＨ緩衝化合物も、約０．１〜２重量％の量で添加することができる。
【００６２】
次いで、乳化化合物を単独であるいは組み合わせることによって、好ましい比較的に高い固有粘度を有する安定なポリ四級アンモニウム塩エマルジョンを生成するような、あらゆる型の一種以上の乳化化合物と、あらゆる水に不溶性の溶媒とを混合することによって油相を生成させ、乳化化合物はエマルジョン重合体の最終重量に基づいて約１〜８重量％の範囲内で混合し、前記溶媒は約２〜３０重量％混合する。この乳化化合物と油との混合物を、攪拌しながら加熱することによって、乳化化合物を油中に溶解させる。
【００６３】
次いで、モノマー相を共に混合し、その粒径が約０．５〜５ミクロンの範囲内となるまで均一化させる。次いで、この重合エマルジョンを攪拌し、次いで開始剤を添加する前あるいは後に不活性ガスによってパージする。次いで、上記した一種以上の水溶性あるいは油溶性の開始剤を、エマルジョンへと、バッチで、あるいは半バッチ式の連続供給方式で、約０．２〜５．０重量％の範囲内で添加する。この重合エマルジョンの温度は、モノマーが重合し、分枝または架橋ポリ四級アンモニウム塩の安定なエマルジョンが生成するのに十分な時間の間、約２０〜９０℃に維持する。
【００６４】
重合後に、重合体を回収でき、即ち、反応器から除去し、必要に応じて取り扱うことができる。エマルジョンを少なくとも一種のインバート活性化剤と混合することによって、重合体を単一成分とすることができる。
【００６５】
実施例
次の実施例は、本発明を説明し、本発明の製造および使用法を当業者に教示することを意図したものである。これらの実施例は、本発明を制限することを意図したものではなく、いかなる状態でも本発明とその保護とを制限するものではない。
【００６６】
［実施例１］
（分枝または架橋ポリＤＡＤＭＡＣ溶液）
１０の架橋ポリＤＡＤＭＡＣ溶液（重合体番号１〜１０）と１つの分枝ポリＤＡＤＭＡＣ溶液（重合体番号１１）とを、下記表１に示すようにして調製した。
【００６７】
【表１】
0004291507.tif 000006
【００６８】
［実施例２］
（架橋ポリＤＡＤＭＡＣの油中水エマルジョン）
ジアリルジメチルアンモニウムクロリド（６４５ｇ、６２％）、Ｎ，Ｎ，Ｎ−トリアリルアミンヒドロクロリド（１．７９ｇ、２７．８％）、アジピン酸（５．００ｇ）、四ナトリウムＥＤＴＡ（０．０８ｇ）および脱イオン水（１８．２５ｇ）を混合することによって、水性モノマー相を製造した。この混合物を攪拌し、３５℃〜４０℃の温度に加熱することによって、固体材料を溶解させた。このｐＨは、濃塩酸によってｐＨ３．５と３．８との間に調節した。
【００６９】
「Ｓｐａｎ８０」（ＰＯＥ（２０）モノオレイン酸ソルビタン、１０．００ｇ）、「Ｍａｃｈａｍｉｄｅ  ＮＯＡ」（１０．００ｇ）および「Ｔｗｅｅｎ  ６１」（ＰＯＥ（４）ステアリン酸ソルビタン、５．００ｇ）および「ＩＬ２２９６（ＩＣＩ社からの非イオン性界面活性剤、１０．００ｇ）を鉱油（Ｉｓｏｐｏｄ  Ｍ，２７０ｇ）中に５０〜５５℃の温度で溶解させることによって、油相を生成させた。
【００７０】
このモノマー相と油相とを共に混合させ、粒径が０．５〜１．５ミクロンの範囲内になるまで均一化させた。次いで、このエマルジョンを１．５リットルの反応器内へと移し、攪拌した。この温度を４５℃で安定化させた後、脱イオン水（１２．００ｇ）中の過硫酸アンモニウム（２．４０ｇ）をシリンジバルブを通して１０分間にわたって供給し、更に４５分間混合した。Ｖ−６４（０．８０ｇ）およびＶ−５２（０．４０ｇ）を、攪拌中のエマルジョン中へと添加した。エマルジョンを窒素ガスでパージし、４５℃で２．０時間にわたって加熱し、５５℃で２．０時間にわたって加熱し、６５℃で２時間にわたって加熱し、そして２．０時間にわたって７５℃で加熱した。
【００７１】
次いで、最終的な架橋ポリＤＡＤＭＡＣエマルジョンを２４℃に冷却し、重合体番号２０を得た。液相クロマトグラフィーによって残留ＤＡＤＭＡＣからこのＤＡＤＭＡＣモノマー転換率を測定したところ、９９％を越えていた。
【００７２】
この手順を、表２に示すように、架橋モノマーの型および／またはベースモノマーに対する架橋モノマーの量を変化させて繰り返し、重合体番号１２〜１９と２１〜２６とを得た。この溶液の還元比粘度（ＲＳＶ）と固有粘度（ＩＶ）との測定は以下のようであった。まず、０．８０％の重合体水溶液を調製し、ここで４．００グラムの４０％エマルジョン生成物を、１９５．００グラムの脱イオン水と１．００グラムのインバージョン活性化剤との攪拌された分散液を有する３００ｍｌのビーカー中に溶解させた。この分散液をケージ付きの攪拌機によって８００ｒｐｍで６０分間攪拌した。更に、得られた水溶液を、２ＭのＮａＮＯ３硝酸ナトリウムと脱イオン水とによって０．３０重量％へと希釈した。１．００％の水溶液を同様にして調製した。重合体番号１２〜２６のＲＳＶとＩＶとを、下記の表２に示す。
【００７３】
【表２】
0004291507.tif 000007
【００７４】
［実施例３］
（参照例重合体）
表３に列記する重合体番号２７〜３３は、パルプおよび製紙工業において使用されている標準的な重合体である。
【００７５】
【表３】
0004291507.tif 000008
【００７６】
［実施例４］
（アニオン性廃棄物およびピッチ堆積物制御における性能評価）
三つの方法で、即ち、パルプ濾液濁度試験、パルプ濾液カチオン要求量試験およびピッチ堆積試験を使用して、アニオン性廃棄物およびピッチ堆積物制御における重合体の性能を評価した。これらの各試験は、装置内のアニオン性廃棄物およびピッチを制御する重合体の性能を測定するものと考えられているが、各々の試験方法は、アニオン性廃棄物／ピッチ問題の幾つかの相異なる側面を測定するものである。
【００７７】
あらゆる特定の試験において、新しい重合体の性能効率は、標準的重合体に対する新しい重合体の置換比率によって評価することができる。所与の等価な性能水準において、標準的重合体に対する新規重合体の置換比率を得るためには、所与の性能水準を得るのに必要な新規重合体の投入量（例えば紙１トン当たりの重合体のポンド数）を、これと同じ性能水準を得るのに必要な標準的重合体の投入量によって除する。もしこの置換比率が１．００であるならば、新規重合体は、標準的重合体と同程度に効率的である。もしこの置換比率が１．００よりも大きければ、この重合体は標準的重合体よりも効率が低い。もしこの置換比率が１．００よりも小さければ、新規重合体は標準的重合体よりも効率が高く、この数値が低ければ低いほど、標準的重合体に対する新規重合体の効率が一層高くなる。
【００７８】
（濾液濁度試験およびカチオン要求量試験）
熱機械的パルプ（３〜５重量％の濃度）をホバートモデルＮ−５０ダフミキサーへと添加し、最初の期間混合した後、重合体を投与し、所定時間の間混合させた。次いで、パルプを所定容積まで真空濾過し、この濾液の一部をカチオン要求量測定に供し、他の部分を濁度測定に供した。濾液カチオン要求量および濾液濁度を測定するのに使用する実験条件と手順とは、表４に示した。パルプの温度は約３０℃に維持した。「Ｍｅｔｒｏｎ  ７１６  ＤＭＳ  Ｔｉｔｒｉｎｏ」自動滴定装置を使用して、ミューテック（Ｍｕｔｅｋ）終点によってコロイド滴定した。ミューテックセルとピストンとは、各滴定後に、水／アセトンの５０／５０混合物によって洗浄した。「Ｈａｃｈ  ２１００Ａ」濁度計を使用して、主として０〜１００スケール上で濾液濁度を監視した。
【００７９】
【表４】
0004291507.tif 000009
【００８０】
濾液カチオン要求量減少率（％）は、次の等式を用いて算出した。
【００８１】
濾液カチン要求量減少率＝［濾液カチン要求量（非処理時）−濾液カチオン要求量（処理時）］×１００％／［濾液カチオン要求量（非処理時）］
【００８２】
濾液濁度減少率は、次の等式を用いて算出した。
【００８３】
濾液濁度減少率（％）＝［濾液濁度（非処理時）−濾液濁度（処理時）］×１００％／［濾液濁度（非処理時）］
【００８４】
直鎖状のポリＤＡＤＭＡＣを評価し、これらの活性試験における重合体分子量または固有粘度（ＩＶ）の作用を同定した。熱機械的パルプにおけるカチオン要求量減少率の直鎖状ポリＤＡＤＭＡＣの比較は、表５および表６に示す。
【００８５】
表５において、架橋重合体番号１、２、６、１３および１４について、標準的ポリＤＡＤＭＡＣ（重合体番号３０）に対する置換比率が低いことによって、これらの重合体の活性が向上していることがわかる。即ち、所与の減少水準を達成するのに必要な重合体の量は、特定の重合体および所望の性能水準によっては、１０〜３０％少ない。更に、こうした重合体の効率の向上は、単にＩＶによって測定されるような、分子量の上昇から生ずるものではない。表５および６に示すように、異なるＩＶを有する直鎖状のポリＤＡＤＭＡＣを参照例の重合体と比較すると、０．４１ｄｌ／ｇ以上のＩＶに対しては、効率に変化が生じていない。しかし、ＩＶが十分に低い場合、即ち０．４１ｄｌ／ｇよりも低い場合には、効率の低下が生ずる。
【００８６】
【表５】
0004291507.tif 000010
【００８７】
【表６】
0004291507.tif 000011
【００８８】
直鎖状重合体番号３０および２８と架橋ポリＤＡＤＭＡＣとの間の濾液濁度活性の比較を、表７において行った。この表に示すように、直鎖状の重合体に対して、架橋ポリＤＡＤＭＡＣには、重合体の効率の損失はない。
【００８９】
【表７】
0004291507.tif 000012
【００９０】
表５および７に示すように、本発明の架橋ポリＤＡＤＭＡＣは、直鎖状ポリＤＡＤＭＡＣに比べて、濾液カチオン要求量減少試験において性能が向上しており、濾液濁度減少試験においては同等の性能を示した。
【００９１】
（ピッチ堆積試験）
本発明で採用したピッチ堆積試験によって、ピッチ堆積物の減少についての重合体の性能を識別する他の方法が提供される。この試験手順によると、２．０％の針葉樹木ピッチの０．５％水酸化ナトリウム水溶液（各組の試験について容積を固定し、４５８０〜５６８２ｐｐｍのピッチ濃度を得る）を、５００ｍｌの漂白広葉樹木クラフトパルプへと添加した。広葉樹木クラフトパルプは、製紙工場から得られたものであるか、あるいは脱イオン水（１．４〜１．７％の濃度）中で乾燥ラップから新しく製造されたものである。次いで、このパルプのｐＨを濃塩酸によって６．０に調節した。この試験用パルプをオステライザー配合容器中に注入した。０．５Ｍの塩化カルシウム二水和物水溶液（各組の試験に対して容積を固定し、ＣａＣＯ３に換算して２８４〜３８２ｐｐｍのカルシウムイオン濃度を得た）を配合容器中へと加え、試験すべきピッチ制御剤をこの時点で添加した。予め秤量したポリテトラフルオロエチレンの試験片を試験パルプ中に浸漬した。この試験用パルプを５分間、所定の媒体配合速度で混合した。ここで堆積ピッチによって被覆された試験片を取り除き、脱イオン水によって穏やかに洗浄し、試験片の表面に付着したあらゆる繊維を除去し、乾燥した。この試験片の最初の重量を、この試験片と堆積したピッチとの合計重量から差し引くことによって、ピッチ堆積物の重量を得た。ピッチ堆積物の阻止率（減少率）の百分率比は、次の等式によって算出した。
【００９２】
ピッチ阻止率（減少率：％）＝［ＰＤＷ（参照例の平均値）−ＰＤＷ（処理時）］×１００／［ＰＤＷ（参照例の平均値）］
【００９３】
ここで、ＰＤＷは、ピッチ堆積物の重量（ｍｇ）である。
【００９４】
ピッチ堆積試験で使用した合成木材ピッチは、通常の木材ピッチ成分である。合成ピッチ成分の溶液を実験用パルプへと添加することによって、実際の製紙用パルプ中の現実の木材ピッチに類似した、ただし一層有効濃度が高いコロイド状のピッチ分散液を生成させ、これによってピッチ堆積試験において、測定可能なピッチ堆積物が、比較的に少量のパルプから、適度に短時間の間に得られるようにした。この合成ピッチ組成物は、典型的には次の成分を含有していた。
【００９５】
アビチエン酸（樹脂酸）            ５〜  ５０％
オレイン酸                      １０〜  ２５％
パルミチン酸                      ５〜  １０％
コーン油                        １０〜  ３５％
オレイルアルコール            ２．５〜７．５％
ステアリン酸メチル                ５〜  １５％
β−シトステロール            ２．５〜７．５％
カプロン酸コレステリル        ２．５〜７．５％
【００９６】
表８〜１２は、更に詳細に後述するが、本発明の分枝または架橋ポリＤＡＤＭＡＣが、ピッチ堆積物阻止試験において、効率の高さの観点から見て、他のすべての重合体（直鎖状のポリＤＡＤＭＡＣを含む）をいかに上回ったのかを示すものである。
【００９７】
表８に示すように、インバースエマルジョン架橋重合体番号１３は、ＩＶにもかかわらず、直鎖状重合体番号２９および３２よりも一層効率的であった。更に、これらのピッチ堆積物試験結果において、溶液重合体番号１は、ＩＶが低い従来のポリＤＡＤＭＡＣ（重合体番号２９）を上回ったが、しかしＩＶが高いポリＤＡＤＭＡＣ（重合体番号３２）ほどには効率的ではなかった。
【００９８】
【表８】
0004291507.tif 000013
【００９９】
表９に示すように、本発明の架橋ポリＤＡＤＭＡＣは、直鎖状の重合体番号３０と比べると、例外的に高い効率を示した。所定の性能を達成するのに必要な架橋重合体の投入量は、９４％も減少した。
【０１００】
【表９】
0004291507.tif 000014
更に、表１０は、直鎖状のポリＤＡＤＭＡＣ（重合体番号３０）に対する分枝または架橋ポリＤＡＤＭＡＣの効率が向上していることを示す。必要とされる性能の水準によっては、直鎖状のポリＤＡＤＭＡＣの投入量に対して、溶液状の架橋ポリＤＡＤＭＡＣ（重合体番号４）の投入量は約２５〜５０％低く、一方最適のインバースエマルジョン型のポリＤＡＤＭＡＣ（重合体番号１９および２０）は、僅かに０．２〜０．４倍しか必要としない。
【０１０１】
【表１０】
0004291507.tif 000015
【０１０２】
更に、表１１は、溶液架橋ポリＤＡＤＭＡＣが、従来の直鎖状ポリＤＡＤＭＡＣに対して効率が向上していることを示しており、同等の性能を達成するのに、１／２以下の投入量しか必要としない。
【０１０３】
【表１１】
0004291507.tif 000016
【０１０４】
表１２は、新品のクラフトパルプを使用したときに、架橋ポリＤＡＤＭＡＣの方が、直鎖状のポリＤＡＤＭＡＣよりも効率が向上していることを示す。架橋ポリＤＡＤＭＡＣは、最適の場合には、従来のポリＤＡＤＭＡＣの投入量と比べて１／１０未満しか必要としない。
【０１０５】
【表１２】
0004291507.tif 000017
【０１０６】
本発明の分枝または架橋ポリ四級アンモニウム塩は、製紙システム中におけるアニオン性廃棄物およびピッチの制御に際して、有効かつ効率的な凝集剤として作用することを上記の実施例において示してきた。この分枝または架橋ポリ四級アンモニウム塩は、パルプへと、製紙システムのあらゆる段階において添加することができ、添加の際は単独でも良く、他の成分と組み合わせても良く、他の成分としては加水分解性アルミニウム塩、ジルコニウム塩、タルク、クレーおよび他の重合体が挙げられるが、これらには限定されない。添加するべき分枝または架橋ポリ四級アンモニウム塩の有効量は、系のｐＨ、硬度、温度、パルプのアニオン性廃棄物の含有量およびピッチの含有量を含む、多数の変数に依存している。一般的には、乾燥パルプ１トン当たり０．１〜６ポンド（０．０４５３〜２．７１８ｋｇ）のポリ四級アンモニウム塩、好ましくは乾燥パルプ１トン当たり０．２〜２ポンド（０．０９０６〜０．９０６ｋｇ）のポリ四級アンモニウム塩を、パルプスラリーに対して添加する。
【０１０７】
本発明の分枝または架橋ポリ四級アンモニウム塩は、化学的パルプ（クラフトおよび亜硫酸塩）、機械的パルプ（ＴＭＰ、ＧＷ、ＰＧＷ、ＣＴＭＰ、半機械的）および再循環パルププロセスのような、種々の製紙システムにおいて、アニオン性廃棄物およびピッチ堆積物を制御するのに有効である。例えば、クラフト製紙プロセスにおける褐色紙料洗浄機、スクリーンルームおよびデッカ装置中のピッチ堆積物を制御できる。「製紙」という用語は、すべてのパルププロセスを包含することを意図している。一般的に、本ポリ四級アンモニウム塩を利用することによって、種々のｐＨおよび条件下で、パルプ工場から製紙機のリールに到るすべての製紙機表面上のピッチ堆積物を防止できる。更に詳しくは、本ポリ四級アンモニウム塩によって、金属表面上だけでなく、プラスチックおよび合成表面、例えば機械ワイヤ、フェルト、箔、サクションボックスおよびヘッドボックス部品上の、金属石鹸および他の樹脂状のピッチ成分の堆積物も、有効に減少させる。また、本発明のポリ四級アンモニウム塩を使用して、保持および排水プロセスにおける凝集剤の投入量を減少させることができる。
【０１０８】
［実施例５］
（塗工損紙の処理における性能評価）
濾液濁度試験を使用して、凝集活性を評価した。この試験によって、試験凝集剤重合体が、目の粗い濾紙への真空濾過の間に塗工損紙材料を保持する能力を測定する。この試験手順と条件とを、下記表１３に記載する。
【０１０９】
【表１３】
0004291507.tif 000018
【０１１０】
この試験手順を使用して、色素材料の大部分を容易にフィルターを通過させ、これによって希釈しない濾液の濁度が、直接測定するのには常に高すぎるようにした。この結果、Ｈａｃｈ濁度計による測定に対して受け入れ可能な範囲内へと濁度を持ってくるためには、一般に希釈が必要になった。濾紙上に生成したフィルターケーキによって濾液が濃くなるので、濾液の濁度は、濾過試験の間の時間の関数となる。従って、試料を完全に濾過し、濾液を回収し、測定することによって、いかなる時間への依存性も排除した。
【０１１１】
濁度減少の百分率を、濾液濁度のデータから、次の等式に従って算出した。
【０１１２】
濁度減少率（％）＝（非処理の損紙の濾液の濁度−処理した損紙の濾液の濁度）×１００／（非処理の損紙の濾液の濁度）
【０１１３】
こうしたデータの提示方法によって、達成可能な水の濁度よりも、保持量が強調される。上記の技術に基づいて置換比率を測定した。置換比率を採用したのは、標準材料に対して、所与の性能水準を達成するのに必要な重合体の量によって測定された効率を基にして、重合体を評価することを示している。三種類の相異なる塗工損紙源からの置換比率を表１４〜１６に示し、ここでパルプは６００グラムの乾燥損紙と１５リットルの脱イオン水とから調製した。置換比率は、標準材料を置換するのに必要な重合体の量を示しているので、値が１より少ないことが望ましい。
【０１１４】
この試験において、本発明の種々の架橋ポリＤＡＤＭＡＣを、重合体番号２７（アンモニア架橋ＥＰＩ−ＤＭＡ重合体）および重合体番号３３（５０／５０重量％のＤＡＤＭＡＣ／ＡｃＡｍからなるエマルジョン共重合体）と比較した。表１４〜１６に示すように、試験したすべての塗工損紙について、架橋ポリＤＡＤＭＡＣは重合体番号２７よりも一層有効かつ効率的であり、重合体番号２９および３２（直鎖状のポリＤＡＤＭＡＣ）よりも一層効率的であり、少なくとも重合体番号３３と同じく効率的である。
【０１１５】
【表１４】
0004291507.tif 000019
【０１１６】
【表１５】
0004291507.tif 000020
【０１１７】
【表１６】
0004291507.tif 000021
【０１１８】
ホワイトピッチおよびその成分、即ち上記の色素およびバインダーを凝集させるのに有効かつ効率的であることが分かった分枝または架橋ポリ四級アンモニウム塩の量は、全損紙固体１トン当たり活性重合体０．２ポンド（０．０９０６ｋｇ）から、全損紙固体１トン当たり活性重合体を最大約１０ポンド（４．５３ｋｇ）までを含む。
【０１１９】
好ましくは、処理水準は、全損紙固体一トン当たり活性重合体約０．５ポンド（０．２２７ｋｇ）から１トン当たり約５ポンド（２．２６５ｋｇ）にわたる。最も好ましくは、この有効処理範囲は、１トン当たり０．７５ポンド（０．３４０ｋｇ）から約３．５ポンド（１．５８６ｋｇ）の間である。ただし、塗工損紙の各源はそれ自体の特徴を有しており、ホワイトピッチを処理するのに必要とされる処理水準要求量は、塗工損紙の繊維の源によって変化する。
【０１２０】
本発明を、好適なまたは例示の実施形態に関連して上に記載してきたけれども、これらの実施形態は網羅的なものであることを意図してはおらず、本発明の制限も意図してはない。むしろ、本発明は、次の請求の範囲によって体現される発明の思想と範囲との範囲内に含まれる、すべての代替例、変更例および均等物を包含するものである。